【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
熱可塑性樹脂組成物であって、
・１０〜８０質量％の、テレフタレート系ポリエステル、ナフタレート系ポリエステル、スクシネート系ポリエステル、及びフラノエート系ポリエステル、又はそれらの組合せからなる群より選択される部分結晶性ポリエステル成分；
・１．５〜４０質量％の、スピログリコールと、エチレングリコールと、テレフタル酸及び／又はそのエステルとの混合物を含むモノマー混合物を重合することにより製造され、８５〜１３０℃のガラス転移温度（Ｔｇ）を有する非晶性高熱コポリエステル樹脂（ＳＰＧ  ＰＥＴ）；及び
・０．０１〜５質量％の、酸化防止剤、離型剤、安定剤、又はそれらの組合せ；
を含む、熱可塑性樹脂組成物。
【請求項２】
前記組成物から成形された厚さが２．０ｍｍの物品が、
・５７％超の９８０ｎｍでの近赤外線透過率；及び
・１．８ＭＰａの表面応力でＩＳＯ  ７５Ａに準拠して９５〜１５０℃の熱変形温度；
を有する、請求項１に記載の組成物。
【請求項３】
前記部分結晶性ポリエステル成分は、ポリ（ブチレンテレフタレート）、ポリ（エチレンテレフタレート）、ポリ（ブチレンテレフタレート）コポリマー、及びポリ（エチレンテレフタレート）コポリマー、又はそれらの組合せからなる群より選択される、請求項１又は２に記載の組成物。
【請求項４】
前記部分結晶性ポリエステル成分はポリ（ブチレンテレフタレート）である、請求項３に記載の組成物。
【請求項５】
前記非晶性高熱コポリエステル樹脂は、スピログリコールとエチレングリコールの４５対５５のモル比での混合物と、テレフタル酸及び／又はそのエステルとを含むモノマー混合物を重合することによって製造されたものである、請求項１〜４のいずれか一項に記載の組成物。
【請求項６】
０．１〜５０質量％の非晶性ポリカーボネート又はポリカーボネートブレンドをさらに含む、請求項１〜５のいずれか一項に記載の組成物。
【請求項７】
前記ポリカーボネートは、アリールヒドロキシル末端基を有するビスフェノールＡポリカーボネートである、請求項６に記載の組成物。
【請求項８】
０．１〜４０質量％の充填材をさらに含む、請求項１〜７のいずれか一項に記載の組成物。
【請求項９】
前記充填材がガラス繊維である、請求項８に記載の組成物。
【請求項１０】
レーザ透過部材とレーザ吸収部材とを有する物品を調製するプロセスであって、前記レーザ透過部材は請求項１に記載の組成物を含み、前記レーザ吸収部材はＮＩＲ吸収着色剤を含有する熱可塑性組成物を含み、前記レーザ透過部材の表面の少なくとも一部は前記レーザ吸収部材の少なくとも一部と物理的に接触しており、該プロセスは、前記レーザ透過部材にレーザ光を照射することを含み、該レーザ光はレーザ透過部材を通過し、さらにレーザ吸収部材にレーザ透過部材を有効に溶着させるのに十分な熱が発生されるようにレーザ吸収部材により吸収される、プロセス。
【請求項１１】
前記レーザ吸収部材は、ポリカーボネート、ポリエステル、ポリカーボネートコポリマー、又はそれらの組合せを含む、請求項１０に記載のプロセス。
【請求項１２】
前記レーザ吸収部材は、アリールヒドロキシル末端基を有するビスフェノールＡポリカーボネートを含む、請求項１１に記載のプロセス。
【請求項１３】
前記レーザ吸収部材は、有機色素、金属酸化物、混合金属酸化物、複合酸化物、金属硫化物、金属ホウ化物、金属炭酸塩、金属硫酸塩、金属窒化物、六ホウ化ランタン、セシウムタングステン酸化物、インジウムスズ酸化物、アンチモンスズ酸化物、インジウム亜鉛酸化物、及びそれらの組合せからなる群より選択されるＮＩＲ吸収物質を含む、請求項１２に記載のプロセス。
【請求項１４】
前記ＮＩＲ吸収物質は、前記レーザ吸収部材の熱可塑性組成物の全質量に基づき０．００００１〜５質量％の有効量で前記レーザ吸収部材の熱可塑性組成物中に存在する、請求項１３に記載のプロセス。
【請求項１５】
第２のレーザ吸収物品に溶着された第１のレーザ透過物品を含む、レーザ溶着成形物品であって、前記第１の物品は、
ａ．１０〜６０質量％の、テレフタレート系ポリエステル、ナフタレート系ポリエステル、スクシネート系ポリエステル、及びフラノエート系ポリエステル、又はそれらの組合せからなる群より選択される部分結晶性ポリエステル成分；
ｂ．１０〜５０質量％の、非晶性ポリカーボネート；
ｃ．５〜５０質量％の、充填材；
ｄ．０．０１〜５質量％の、酸化防止剤、離型剤、安定剤、又はそれらの組合せ；
ｅ．１．５〜４０質量％の、溶融重合により調製したコポリエステルであって、スピログリコール及びエチレングリコールを（それぞれ、４５対５５のモル比で）含むジオール成分と、テレフタル酸及び／又はそのエステルを含むジカルボン酸成分とを含むモノマー混合物の重縮合により製造された非晶性ポリエステル（ＳＰＧ  ＰＥＴ）である、コポリエステル；
からなる組成物を含み、
前記組成物は、厚さが２．０ｍｍの物品に成形したとき、５７％超の９８０ｎｍでのＮＩＲ透過率をもたらす、物品。
【手続補正２】
【補正対象書類名】明細書
【補正対象項目名】０１０９
【補正方法】変更
【補正の内容】
【０１０９】
前述した発明は、明確性及び理解の目的のため例証及び実施例により詳細に説明されている。本発明は、様々な具体的な実施形態及び技術を参照して説明されている。発明の精神及び範囲内に留まりながら、多くの変更及び修飾がなされうることが理解されるべきである。添付の特許請求の範囲内で変更及び修飾を実施できることは当業者に自明であろう。上記の説明は、例示であり限定するものではないことが意図されている。従って、本発明の範囲は、特許請求の範囲が権利を有する等価物の全範囲と共に、上記の説明を参照してではなく、添付の特許請求の範囲を参照して特定されるべきである。
最後に、本発明の好ましい実施態様を項分け記載する。
［実施態様１］
熱可塑性樹脂組成物であって、
・１０〜８０質量％の、テレフタレート系ポリエステル、ナフタレート系ポリエステル、スクシネート系ポリエステル、及びフラノエート系ポリエステル、又はそれらの組合せからなる群より選択される部分結晶性ポリエステル成分；
・１．５〜４０質量％の、スピログリコールと、エチレングリコールと、テレフタル酸及び／又はそのエステルとの混合物を含むモノマー混合物を重合することにより製造され、８５〜１３０℃のガラス転移温度（Ｔｇ）を有する非晶性高熱コポリエステル樹脂（ＳＰＧ  ＰＥＴ）；及び
・０．０１〜５質量％の、酸化防止剤、離型剤、安定剤、又はそれらの組合せ；
を含む、熱可塑性樹脂組成物。
［実施態様２］
前記組成物から成形された厚さが２．０ｍｍの物品が、
・５７％超の９８０ｎｍでの近赤外線透過率；及び
・１．８ＭＰａの表面応力でＩＳＯ  ７５Ａに準拠して９５〜１５０℃の熱変形温度；
を有する、実施態様１に記載の組成物。
［実施態様３］
前記部分結晶性ポリエステル成分は、ポリ（ブチレンテレフタレート）、ポリ（エチレンテレフタレート）、ポリ（ブチレンテレフタレート）コポリマー、及びポリ（エチレンテレフタレート）コポリマー、又はそれらの組合せからなる群より選択される、実施態様１に記載の組成物。
［実施態様４］
前記部分結晶性ポリエステル成分はポリ（ブチレンテレフタレート）である、実施態様１に記載の組成物。
［実施態様５］
前記非晶性高熱コポリエステル樹脂は、スピログリコールとエチレングリコールの４５対５５のモル比での混合物と、テレフタル酸及び／又はそのエステルとを含むモノマー混合物を重合することによって製造されたものである、実施態様１に記載の組成物。
［実施態様６］
０．１〜５０質量％の非晶性ポリカーボネート又はポリカーボネートブレンドをさらに含む、実施態様１に記載の組成物。
［実施態様７］
前記ポリカーボネートは、アリールヒドロキシル末端基を有するビスフェノールＡポリカーボネートである、実施態様６に記載の組成物。
［実施態様８］
０．１〜４０質量％の充填材をさらに含む、実施態様１に記載の組成物。
［実施態様９］
前記充填材がガラス繊維である、実施態様８に記載の組成物。
［実施態様１０］
レーザ透過部材とレーザ吸収部材とを有する物品を調製するプロセスであって、前記レーザ透過部材は実施態様１に記載の組成物を含み、前記レーザ吸収部材はＮＩＲ吸収着色剤を含有する熱可塑性組成物を含み、前記レーザ透過部材の表面の少なくとも一部は前記レーザ吸収部材の少なくとも一部と物理的に接触しており、該プロセスは、前記レーザ透過部材にレーザ光を照射することを含み、該レーザ光はレーザ透過部材を通過し、さらにレーザ吸収部材にレーザ透過部材を有効に溶着させるのに十分な熱が発生されるようにレーザ吸収部材により吸収される、プロセス。
［実施態様１１］
前記レーザ吸収部材は、ポリカーボネート、ポリエステル、ポリカーボネートコポリマー、又はそれらの組合せを含む、実施態様１０に記載のプロセス。
［実施態様１２］
前記レーザ吸収部材は、アリールヒドロキシル末端基を有するビスフェノールＡポリカーボネートを含む、実施態様１１に記載のプロセス。
［実施態様１３］
前記レーザ吸収部材は、有機色素、金属酸化物、混合金属酸化物、複合酸化物、金属硫化物、金属ホウ化物、金属炭酸塩、金属硫酸塩、金属窒化物、六ホウ化ランタン、セシウムタングステン酸化物、インジウムスズ酸化物、アンチモンスズ酸化物、インジウム亜鉛酸化物、及びそれらの組合せからなる群より選択されるＮＩＲ吸収物質を含む、実施態様１２に記載のプロセス。
［実施態様１４］
前記ＮＩＲ吸収物質は、レーザ溶着可能組成物の全質量に基づき０．００００１〜５質量％の有効量で前記レーザ吸収部材の熱可塑性組成物中に存在する、実施態様１３に記載のプロセス。
［実施態様１５］
第２のレーザ吸収物品に溶着された第１のレーザ透過物品を含む、レーザ溶着成形物品であって、前記第１の物品は、
ａ．１０〜６０質量％の、テレフタレート系ポリエステル、ナフタレート系ポリエステル、スクシネート系ポリエステル、及びフラノエート系ポリエステル、又はそれらの組合せからなる群より選択される部分結晶性ポリエステル成分；
ｂ．１０〜５０質量％の、非晶性ポリカーボネート；
ｃ．５〜５０質量％の、充填材；
ｄ．０．０１〜５質量％の、酸化防止剤、離型剤、安定剤、又はそれらの組合せ；
ｅ．１．５〜４０質量％の、溶融重合により調製したコポリエステルであって、スピログリコール及びエチレングリコールを（それぞれ、４５対５５のモル比で）含むジオール成分と、テレフタル酸及び／又はそのエステルを含むジカルボン酸成分とを含むモノマー混合物の重縮合により製造された非晶性ポリエステル（ＳＰＧ  ＰＥＴ）である、コポリエステル；
からなる製品を含み、
前記組成物は、厚さが２．０ｍｍの物品に成形したとき、５７％超の９８０ｎｍでのＮＩＲ透過率をもたらす、物品。